(57)【特許請求の範囲】
【請求項１】
非コイル状の熱処理可能な７０００−シリーズアルミニウム合金シートをその長さの方向に、３７０℃〜５６０℃の温度範囲の設定溶体化熱処理温度（ＴＳＥＴ）に移動中のアルミニウムシートを加熱するように配置された連続熱処理炉を通して連続的に移動させることによって、アルミニウム合金シートを連続的に焼なましする方法であって、
前記連続熱処理炉は、入口部および出口部を有し、
前記移動中のアルミニウムシートは、前記連続熱処理炉を通して実質的に水平に移動し、
前記連続熱処理炉は、対流加熱手段によって加熱され、
前記移動中のアルミニウムシートは、前記出口部を出る際にＴＳＥＴから１００℃未満に急速に冷却され、
前記連続熱処理炉の入口部の前またはその近くで、前記移動中のアルミニウムシートが、少なくともＹ＝−３１．ｌｎ（Ｘ）＋５０（式中、Ｙは℃／秒の昇温速度であり、Ｘはｍｍによるシート厚である）のシート厚の関数としての平均昇温速度を用いて、前記ＴＳＥＴより５℃〜１００℃低い温度に予熱され、かつ
最終ゲージでの前記アルミニウム合金シートが、０．３〜４．５ｍｍの範囲の厚さを有する、方法。
【請求項２】
前記連続熱処理炉の入口部の、前またはその地点で、前記移動中のアルミニウムシートが、少なくともＹ＝−５０．ｌｎ（Ｘ）＋８０（式中、Ｙは℃／秒の昇温速度であり、Ｘはｍｍによるシート厚である）のシート厚の関数としての平均昇温速度を用いて、前記ＴＳＥＴより５℃〜１００℃低い温度に予熱される、請求項１に記載の方法。
【請求項３】
前記連続熱処理炉の入口部の、前またはその地点で、前記移動中のアルミニウムシートが、少なくともＹ＝−６２．ｌｎ（Ｘ）＋１００（式中、Ｙは℃／秒の昇温速度であり、Ｘはｍｍによるシート厚である）のシート厚の関数としての平均昇温速度を用いて、前記ＴＳＥＴより５℃〜１００℃低い温度に予熱される、請求項１に記載の方法。
【請求項４】
前記予熱が、誘導加熱によって誘導的に行われる、請求項１〜３のいずれか一項に記載の方法。
【請求項５】
前記予熱が、トランスバース方式の誘導加熱装置によって誘導的に行われる、請求項４に記載の方法。
【請求項６】
前記移動中のアルミニウムシートが、前記連続熱処理炉を通して、少なくとも２０メートルの長さにわたって、実質的に水平に移動する、請求項１〜５のいずれか一項に記載の方法。
【請求項７】
前記移動中のアルミニウムシートが、前記連続熱処理炉を通して、少なくとも４０メートルの長さにわたって、実質的に水平に移動する、請求項１〜５のいずれか一項に記載の方法。
【請求項８】
ＴＳＥＴでの前記移動中のアルミニウムシートの均熱時間が、少なくとも１秒である、請求項１〜７のいずれか一項に記載の方法。
【請求項９】
ＴＳＥＴでの前記移動中のアルミニウムシートの均熱時間が、少なくとも５秒である、請求項１〜７のいずれか一項に記載の方法。
【請求項１０】
前記移動中のアルミニウムシートが、前記ＴＳＥＴより５℃〜７５℃低い温度に予熱される、請求項１〜９のいずれか一項に記載の方法。
【請求項１１】
前記７０００−シリーズアルミニウムシートが、Ｚｎを、２．０重量％〜１０．０重量％の範囲で有する、請求項１〜１０のいずれか一項に記載の方法。
【請求項１２】
前記７０００−シリーズアルミニウムシートが、Ｚｎを、３．０重量％〜９．０重量％の範囲で有する、請求項１〜１０のいずれか一項に記載の方法。
【請求項１３】
前記７０００−シリーズアルミニウムシートが、Ｍｇを、１．０重量％〜３．０重量％の範囲で有する、請求項１〜１２のいずれか一項に記載の方法。
【請求項１４】
前記７０００−シリーズアルミニウムシートが、Ｃｕを、＜０．２５重量％の範囲で有する、請求項１〜１３のいずれか一項に記載の方法。
【請求項１５】
前記７０００−シリーズアルミニウムシートが、Ｃｕを、０．２５重量％〜３．５重量％の範囲で有する、請求項１〜１３のいずれか一項に記載の方法。
【請求項１６】
前記７０００−シリーズアルミニウムシートが、さらに以下
Ｆｅ＜０．５重量％、
Ｓｉ＜０．５重量％、および
以下からなる群から選択される１以上の元素
Ｚｒ  最大０．５重量％、
Ｔｉ  最大０．３重量％、
Ｃｒ  最大０．４重量％、
Ｓｃ  最大０．５重量％、
Ｈｆ  最大０．３重量％、
Ｍｎ  最大０．４重量％、
Ｖ    最大０．４重量％、
Ｇｅ  最大０．４重量％、
Ａｇ  最大０．５重量％、
を含んでなり、残余はアルミニウムと不純物である、請求項１１〜１５のいずれか一項に記載の方法。
【請求項１７】
前記７０００−シリーズアルミニウムシートが、Ｆｅ＜０．３５重量％をさらに含んでなる、請求項１６に記載の方法。
【請求項１８】
前記７０００−シリーズアルミニウムシートが、Ｓｉ＜０．４重量％をさらに含んでなる、請求項１６または１７に記載の方法。
【請求項１９】
前記７０００−シリーズアルミニウムシートが、溶体化熱処理および冷却後に、等軸再結晶化微細構造を有する、請求項１〜１８のいずれか一項に記載の方法。
【発明の詳細な説明】
【技術分野】
【０００１】
非コイル状のアルミニウム合金シートを、その長さの方向に、３７０℃〜５６０℃の温度範囲の設定溶体化熱処理温度または溶体化温度に、移動中のアルミニウムシートを加熱するように配置された連続熱処理炉を通して連続的に移動させることによって、アルミニウムＡＡ７０００−シリーズ合金シートを連続的に溶体化熱処理する方法。
【背景技術】
【０００２】
以下に本明細書で理解されるように、特に断りのない限り、アルミニウム合金記号および質別記号は、２０１４年にアルミニウム協会によって発行され、たびたび更新され、当業者には周知である、アルミニウム規格およびデータならびにティールシート登録記録シリーズにおけるアルミニウム協会の記号を意味する。特に断りのない限り、任意の合金組成物または好ましい合金において、全ては重量パーセントによるパーセントを意味する。
【０００３】
７０００−シリーズアルミニウム合金は、アルミニウム以外の優勢を占める合金成分として亜鉛を含むアルミニウム合金である。本出願の目的において、７０００−シリーズアルミニウム合金は、少なくとも２．０％Ｚｎ、最大で１０％Ｚｎを有するアルミニウム合金であり、亜鉛がアルミニウム以外の優勢を占める合金の元素である。
【０００４】
自動車の製造において、特に、アルミニウム合金ＡＡ５０００−およびＡＡ６０００−シリーズの合金（例えば５０５１、５１８２、５４５４、５７５４、６００９、６０１６、６０２２、および６１１１並びにその他のもの）が自動車の構造部分およびホワイトボディ（「ＢＩＷ」）部分を製造するのに使用されてきた。
【０００５】
特に塗装焼付サイクルに付された後の増加した強度において、形成可能である合金の使用の要求がある。さらに、そのような部分に通常要求される特性には、成形操作（典型的にはスタンピング、深絞り、またはロール成形）のための高成形性、部分の重量を最小化するダウンゲージを可能にする塗装焼付後の高機械的強度、スポット溶接、レーザー溶接、レーザーろう付け、クリンチングまたはリベット打ちなどの自動車製造において使用されるさまざまな組立方法における良好な挙動、および大量生産で容認できるコストが挙げられる。
【０００６】
高い強度と相まってアルミニウム合金の比較的軽量なことを利点として７０００−シリーズアルミニウム合金製品の自動車向けまたはその他の用途（例えば、鉄道車両や船）への使用の関心が高まっている。例えば、国際特許出願ＷＯ２０１０／０４９４４５−Ａ１（Ａｌｅｒｉｓ）は、重量％で、Ｚｎ５．０〜７．０％、Ｍｇ１．５〜２．３％、Ｃｕ最大０．２０％、Ｚｒ０．０５〜０．２５％、所望によりＭｎおよび／またはＣｒ、Ｔｉ最大０．１５％、Ｆｅ最大０．４％、Ｓｉ最大０．３％からなる組成を有し、残余は不純物とアルミニウムで構成されている、アルミニウム合金シートから作られた自動車構造部品について開示している。そのシート製品は、溶体化熱処理（「ＳＨＴ」）され、冷却され、人工的に時効処理され、時効後あらかじめ決められた形状の自動車構造部品を得るために成形操作で成形され、そして、引き続き、１以上の他の金属部分と組み立てられ自動車部品を組み立て形成し、そして塗装焼付サイクルに付される。
【０００７】
圧延形状の７０００−シリーズアルミニウム合金製品を製造するための従来の方法は、７０００−シリーズアルミニウム合金体はキャストであり、その後均質化され、そして中間ゲージに圧延される処理ステップを含む。次に、７０００−シリーズアルミニウム合金体は、冷間圧延され、その後溶体化熱処理され、水焼入れまたは水スプレー焼入れのような水によって焼入れられる。「溶体化熱処理および焼入れ」等（一般に「溶体化」と呼ばれる）は、アルミニウム合金体を適切な温度（一般にソルバス温度より上）に加熱し、可溶な元素が固溶体になるのに十分長い間、その温度で保持し、固溶体に元素を保つために十分急速に冷却することを意味する。適切な温度は、合金に依存するが、通常、約４３０℃〜５６０℃の範囲である。高温で形成された固溶体は、粗く、非整合な粒子としての溶体化原子の析出を制限するために十分急速に冷却することによって過飽和状態に保たれていてよい。溶体化後、７０００−シリーズアルミニウム合金体は、所望により、平坦化のために少しの程度（例えば、約１〜５％）延伸され、熱的に処理され（例えば、自然時効または人工的な時効）、そして所望により最終処理（例えば、成形操作、自動車用途の場合に、塗装焼付サイクル）に付されてもよい。
【０００８】
溶体化熱処理は、バッチプロセスまたは連続プロセスとして行われうる。経済的に魅力的な方法で工業規模で７０００−シリーズアルミニウム合金シート材料を製造するために、シート材料が連続熱処理炉を通過する間、十分早いライン速度が保たれることが求められる。しかしながら、早すぎるライン速度は、必要な溶体化熱処理温度でのストリップ材料の均熱時間の影響を及ぼすかもしれず、それによってアルミニウムストリップの機械的特性に影響する。一方、遅すぎるライン速度は、ＨＴＯＤ（高温酸化劣化）のような劣化の特徴を引き起こすかもしれない。
【０００９】
従って、微細等軸結晶粒を示し、実質的に二次相粒子を含まない７０００−シリーズ合金製品を製造するニーズがある。
【発明の詳細な説明】
【００１０】
本発明の目的は、良好な機械的性質と組み合わせて微細等軸結晶粒を有する７０００−シリーズアルミニウム合金シートを連続的に熱処理するための方法を提供することである。
【００１１】
非コイル状の熱処理可能な７０００−シリーズアルミニウム合金シートをその長さの方向に、約３７０℃〜５６０℃の温度範囲の設定溶体化熱処理温度（ＴＳＥＴ）に移動中のアルミニウムシートを加熱するように配置された連続熱処理炉を通して連続的に移動させる方法を提供する本発明によって、この目的および他の目的およびさらなる利点を満たしまたはそれを超え、前記連続熱処理炉は入口部および出口部を有し、前記移動中のアルミニウムシートは前記連続熱処理炉を通して実質的に水平に移動し、前記連続熱処理炉は、対流加熱手段によって加熱され、かつ前記移動中のアルミニウムシートは、前記出口部を出た後に、ＴＳＥＴから約１００℃未満に、急速に冷却され、かつ前記連続熱処理炉の入口部の直前またはその近くで、前記移動中のアルミニウムシートは、少なくともＹ＝−３１．ｌｎ（Ｘ）＋５０（式中、Ｙは℃／秒の平均昇温速度であり、Ｘはｍｍによるシート厚である）のシート厚の関数としての平均昇温速度を用いて、前記ＴＳＥＴより約５℃〜１００℃低い温度に予熱される。
【００１２】
本発明による方法は、連続熱処理炉における潜在的により高いライン速度のおかげで、より経済的な処理経路を提供するものである。その他の利点は、得られたシート製品がその他成形性、曲げ性および延性を強化する、より好ましい微細構造を備えている。ある合金は、また衝突性能を向上させていることがわかってきた。得られたシート製品は、また、ＳＣＣに対する耐性を改善させてきた。高い昇温速度は、溶体化熱処理温度に緩やかに加熱する際に時折見られうる効果を避ける。つまり緩やかな加熱が粒子を粗大化させ、それゆえシート製品における好ましい特性を達成するために再度溶解させるためのより多くの均熱時間を必要とする。
【００１３】
実施形態において、本発明による溶体化熱処理ステップおよび急速冷却後の７０００−シリーズアルミニウム合金シート製品は、優れた等軸再結晶化微細化構造を有する。再結晶化微細構造に関して、７０％以上、より好ましくは約８５％以上の結晶粒がこの状況において再結晶化されていることを意味する。１つの形態において、微細等軸結晶粒は、３５ミクロン以下の平均結晶粒サイズを有する。好ましい形態において、微細等軸結晶粒は、平均３０ミクロン以下、より好ましくは２５ミクロン以下を有する。結晶粒サイズは、当業者に知られているリニアインターセプト法（ｌｉｎｅａｒ  ｉｎｔｅｒｃｅｐｔ  ｍｅｔｈｏｄ）によって決定され、Ｌ−ＳＴ方向の中心（位置Ｔ／２）でシート製品から採取されるサンプルで測定される。結晶粒サイズが小さい方が好ましいが、実用的には、平均結晶粒サイズが２ミクロンより大きい、典型的には５ミクロンより大きいことを意味する。
【００１４】
好ましい実施形態において、移動中のアルミニウムシートは、周囲温度から、ＴＳＥＴより最大７５℃低い範囲の温度に、より好ましくは、ＴＳＥＴより最大６０℃低い範囲の温度に、非常に急速に予熱される。ある実施形態では、移動中のアルミニウムシートは、周囲温度からＴＳＥＴより最大約１０℃低い温度に、より好ましくはＴＳＥＴより最大約５℃低い温度に、非常に急速に予熱される。
【００１５】
様々な対流加熱手段、例えば抵抗加熱、を適用することができるが、連続焼鈍炉は、好ましくは、複数の空気循環装置を備えたガス燃焼装置を使用する対流加熱によって加熱され、最新式の炉は、＋／−３℃以上の制御精度で設定溶体化熱処理温度を制御するための温度制御手段を有する。
【００１６】
実施形態において、アルミニウム合金シートは、誘導加熱によって、さらにはトランスバース方式の誘導加熱装置によって誘導的に予熱されている。これは、移動中のアルミニウムシートが連続熱処理炉内で対流加熱によってＴＳＯＡＫにさらに加熱される前に、常に急速な予熱を可能にする。
【００１７】
実施形態において、予熱は、少なくともＹ＝−５０．ｌｎ（Ｘ）＋８０（式中、Ｙは℃／秒の平均冷却速度であり、Ｘはｍｍによるシート厚である）のシート厚の関数としての平均昇温速度を用いるものである。好ましくは、少なくともＹ＝−６２．ｌｎ（Ｘ）＋１００のシート厚の関数としての平均昇温速度である。より好ましくは、少なくともＹ＝−９３．ｌｎ（Ｘ）＋１５０のシート厚の関数である。より高い昇温速度は、得られるアルミニウムシートの様々な特性に有益であり、また、シート特性と許容可能なライン速度増加のバランスのためにも有利である。
【００１８】
実施形態において、最終ゲージのアルミニウム合金シートは、０．３〜４．５ｍｍの範囲、より好ましくは、０．７〜４．５ｍｍの範囲の厚さを有する。そのシート幅は、典型的には、約７００〜２７００ｍｍの範囲である。
【００１９】
実施形態において、移動中のアルミニウムシートは、連続熱処理炉を通して、少なくとも約２０メートル、好ましくは、少なくとも４０メートル、より好ましくは、少なくとも約５５メートルの長さにわたって、実質的に水平に移動する。実用的な最大長さは約１２５メートルであるが、本発明はこの最大長さに限定されるものではない。
【００２０】
実施形態において、ＴＳＥＴでの移動中のアルミニウムシートの均熱時間は、少なくとも１秒、好ましくは、少なくとも５秒である。さらなる実施形態において、ＴＳＥＴでの移動中のアルミニウムシートの均熱時間は、少なくとも２０秒、より好ましくは少なくとも２５秒である。均熱時間（ｔＳＯＡＫ）は、設定溶体化熱処理温度または設定均熱温度（ＴＳＯＡＫ）±５℃で費やされた時間で定義される。例えば、ＴＳＯＡＫが５１０℃である場合、それは移動中のアルミニウムシートが５１０±５℃の温度にある時間に関するものである。
【００２１】
前記方法のさらなる実施形態において、焼入れされた移動中のアルミニウムシートは、テンションレベリングによって、最大約２％、典型的には、約０．１％〜０．５％の範囲で延伸される。
【００２２】
ＳＨＴや焼入れに続き、アルミニウムシート製品は、従来知られているようにあらかじめ決められた形状を有する部品（例えば、自動車の成形されたＢＩＷ部分）に成形されうる。成形操作の前に、シートは、成形操作、組み立て、および製造される構造部分の表面処理に適した、潤滑剤、油または乾式潤滑剤で被覆されてもよい。アルミニウムシートは、また、表面パッシベーション層に適用し、接着結合特性を向上させるために処理されていてもよい。
【００２３】
本発明による方法は、アルミニウム以外の優勢を占める合金元素として約２．０％〜１０％の範囲のＺｎを有する幅広い範囲の７０００−シリーズに適用されうる。
【００２４】
実施形態において、７０００アルミニウム合金は、例えば少なくとも３．０％Ｚｎを含む。他の実施形態において、７０００アルミニウム合金は、少なくとも４．０％Ｚｎを含む。さらに他の実施形態において、７０００アルミニウム合金体は、少なくとも５．０％Ｚｎを含む。実施形態において、７０００アルミニウム合金は、Ｚｎを９．０％より多くは含まない。
【００２５】
７０００アルミニウム合金は、副次的な元素を含んでよい。副次的な元素は、マグネシウム、銅、およびそれらの組み合わせからなる群から選択される。実施形態において、７０００アルミニウム合金はマグネシウムを含む。その他の実施形態において、７０００アルミニウム合金は銅を含む。さらに他の実施形態において、７０００アルミニウム合金は、マグネシウムと銅の両方を含む。
【００２６】
マグネシウムが使用される場合に、７０００アルミニウム合金は、少なくとも０．５％Ｍｇを含む。実施形態において、７０００アルミニウム合金は、少なくとも１．０％Ｍｇを含む。７０００アルミニウム合金は、一般に、５．０％Ｍｇより多くは含まない。実施形態において、７０００アルミニウム合金は、４．０％Ｍｇより多くは含まない。その他の実施形態において、７０００アルミニウム合金は、３．０％Ｍｇより多くは含まない。その他の実施形態において、マグネシウムは不純物として存在していてよく、これらの実施形態において、０．２５％以下の濃度で存在する。
【００２７】
銅が使用される場合に、７０００アルミニウム合金は、一般に、少なくとも０．２５％Ｃｕを含む。実施形態において、７０００アルミニウム合金は、０．５％Ｃｕを含む。さらに他の実施形態において、７０００アルミニウム合金は、少なくとも１．０％Ｃｕを含む。７ｘｘｘアルミニウム合金は、一般に、５．０％Ｃｕより多くは含まない。実施形態において、７０００アルミニウム合金は、４．０％Ｃｕより多くは含まない、または３．５％Ｃｕより多くは含まない。実施形態において、７０００アルミニウム合金は、３．０％Ｃｕより多くは含まない。７０００−シリーズ合金は意図的にＣｕが添加されるため、溶体化熱処理温度は少なくとも４００℃であるべきである。好ましい最低温度は４５０℃であり、より好ましくは４６０℃であり、さらに好ましくは４７０℃である。溶体化熱処理温度は５６０℃を超えるべきではない。好ましい最大温度は５３０℃であり、より好ましくは５２０℃を超えないことである。
【００２８】
他の実施形態において、銅は不純物として存在し、これらの実施形態において、０．２５％より低い濃度で存在する。実施形態において、７０００アルミニウム合金は、０．１０％Ｃｕより多くは含まない。７０００−シリーズ合金はＣｕを意図的に添加しないため、溶体化熱処理温度は、少なくとも３７０℃である。好ましい最低温度は４００℃であり、より好ましくは４３０℃、さらに好ましくは４７０℃である。溶体化熱処理温度は、５６０℃を超えるべきではない。好ましい最大温度は、５４５℃であり、より好ましくは５３０℃を超えないことである。
【００２９】
７０００−シリーズアルミニウム合金は、さらに重量％で以下を含んでいてもよい。
Ｆｅ＜０．５％、好ましくは＜０．３５％、より好ましくは＜０．３％、
Ｓｉ＜０．５％、好ましくは＜０．４％、より好ましくは＜０．３％、かつ
以下からなる群から選択される１以上の元素
Ｚｒ最大０．５％、好ましくは０．０３〜０．４０％、
Ｔｉ最大０．３％、
Ｃｒ最大０．４％、
Ｓｃ最大０．５％、
Ｈｆ最大０．３％、
Ｍｎ最大０．４％、好ましくは＜０．３％、
Ｖ最大０．４％、
Ｇｅ最大０．４％、
Ａｇ最大０．５％、
そして、合金は所望により最大で
約０．０５％Ｃａ、
約０．０５％Ｓｒ、
約０．００４％Ｂｅ、
を含み、
残余がアルミニウムと不純物である。典型的には、そのような不純物は、それぞれ＜０．０５％、合計＜０．１５％である。
【００３０】
合金におけるＦｅの含有は、０．５％より少なく、好ましくは０．３５％より少なく、さらに好ましくは０．２５％より少なくあるべきである。合金製品が航空用途に使用される場合に、特に十分に高いレベルでの硬度を維持するために、この範囲の下端は、少なくとも約０．０８％であり、より好ましくは約０．０５％である。合金製品が自動車用途に使用される場合に、いくぶん高いＦｅの含有に耐えうる。合金のＳｉの含有は、０．５％より低く、好ましくは０．４％より少なく、さらに好ましくは０．３％より少なくあるべきである。合金製品が航空用途に使用される場合に、特に十分高いレベルで硬度を維持するために、好ましくはこの範囲の下端は、例えば約０．１０％より少なく、より好ましくは０．０５％より少なくあるべきである。合金製品が自動車用途に使用される場合に、いくぶん高いＳｉの含有に耐えうる。
【００３１】
最大約０．５％の範囲の銀は、時効をさらに良くするめに添加されうる。Ａｇの添加の好ましい下限は、約０．０３％であり、より好ましくは約０．０８％である。好ましい上限は、約０．４％であろう。
【００３２】
分散質形成元素Ｚｒ、Ｓｃ、Ｈｆ、Ｖ、ＣｒおよびＭｎのそれぞれは、粒状構造および焼付感度を制御するために添加されうる。分散質系製剤の最適な濃度はプロセスによるが、主要元素（Ｚｎ、Ｃｕ、およびＭｇ）の単一の化学物質は、好ましいウィンドウ内で選択され、化学物質は全ての関連製品を形成するために使用され、そしてＺｒの濃度は約０．５％未満である。
【００３３】
好ましいＺｒ濃度の最大は、０．４０％である。Ｚｒ濃度の適切な範囲は、約０．０３〜０．４０％である。Ｚｒ添加のより好ましい上限は、約０．１８％である。しかしながら、シート製品のある程度高い成形用途（例えば、ナセル、ジェット機のノーズコーン）の場合、Ｚｒ含有は、０．４０％に及んでよい。本発明による処理がされた合金製品において、Ｚｒは好ましい合金元素である。ＺｒはＭｎとの組み合わせで添加されうるが、本発明による方法を使用するゲージが厚い製品では、Ｚｒが添加される場合、Ｍｎの添加は避けられることが好ましく、好ましくはＭｎを０．０４％未満の濃度で保つことである。ゲージが厚い製品において、Ｍｎ相はＺｒ相よりも急速に粗大化し、それによって合金製品の焼付感度に不利に影響する。
【００３４】
Ｓｃの添加は、好ましくは０．５％を超えないことであり、より好ましくは０．３％を超えないことであり、さらに好ましくは０．１８％を超えないことである。Ｓｃと組み合わされるとき、Ｓｃ＋Ｚｒの合計は、０．３％より低く、好ましくは０．２％より低くあるべきであり、特にＺｒとＳｃの比率は、０．７〜１．４％である。
【００３５】
添加されうる他の分散質形成剤は、Ｃｒである。Ｃｒの濃度は、好ましくは約０．４％より低く、より好ましくは最大約０．３％であり、さらに好ましくは約０．２％である。Ｃｒの好ましい下限は、約０．０４％であろう。Ｃｒ単独では、Ｚｒ単独のように効果的ではないかもしれないが、少なくとも合金鍛錬製品のツーリングプレート（ｔｏｏｌｉｎｇ  ｐｌａｔｅ）の使用の際に、類似の硬度が得られるかもしれない。Ｚｒと組み合わせる場合に、Ｚｒ＋Ｃｒの合計は、約０．２３％を超えるべきではない。
【００３６】
好ましいＳｃ＋Ｚｒ＋Ｃｒの合計は、約０．４％を超えるべきではなく、より好ましくは０．２７％を超えるべきではない。
【００３７】
本発明によるアルミニウム合金鍛錬製品のその他の実施形態において、合金製品はＣｒを含まない。実質的な意味において、これはＣｒの含有は、＜０．０５％の通常の不純物濃度であり、好ましくは＜０．０２％であり、さらに好ましくは合金はＣｒを基本的に含まない、または実質的に含まない。「基本的に含まない」および「実質的に含まない」は、この合金の元素が組成物に意図的に添加されていないが、不純物および／または製造装置との接触により浸出することによって、この元素の微量が最終合金製品に検出されることを意味する。
【００３８】
Ｍｎは、単一の分散質形成剤として、または他の分散質形成剤との組み合わせで添加されうる。Ｍｎ添加の最大は、約０．４％である。Ｍｎ添加の適切な範囲は、約０．０５％〜０．４％であり、好ましくは約０．０５％〜０．３％であり。Ｍｎ添加の好ましい下限は、約０．１２％である。Ｚｒとの組み合わせる場合に、Ｍｎ＋Ｚｒの合計は約０．４％より低く、好ましくは約０．３２％より低くあるべきである。
【００３９】
本発明によるアルミニウム合金鍛錬製品のその他の実施形態において、合金はＭｎを含まない。実質的な意味において、これは、Ｍｎ含有量が＜０．０３％、好ましくは＜０．０２％であることを意味し、より好ましくは合金はＭｎを基本的に含まない、または実質的に含まない。「基本的に含まない」および「実質的に含まない」は、この合金の元素が組成物に意図的に添加されていないが、不純物および／または製造装置との接触により浸出することによって、この元素の微量が最終合金製品に検出されることを意味する。
【００４０】
本発明によるアルミニウム合金鍛錬製品の他の実施形態において、合金に、Ｖは意図的に添加されず、存在しているとしても０．０５％より低い、より好ましくは０．０２％より低い通常の不純物濃度で存在しているだけである。
【００４１】
合金シート製品の焼付感度を低減させる他の元素は、最大０．４％のＧｅを添加することであろう。好ましい添加は、０．０３％〜０．４％の範囲である。
【００４２】
Ｔｉは、合金ストック（例えばインゴットまたはビレット）のキャスティングの間に、結晶粒微細化のために合金製品に添加されうる。Ｔｉの添加は０．３％を超えるべきでない。Ｔｉ添加の好ましい下限は、約０．０１％である。Ｔｉは、単一の元素として、またはキャスティングを促進するためにホウ素または炭素と共に、結晶粒サイズ制御のために添加されうる。
【００４３】
従来から知られるように、７０００−シリーズ合金製品は、所望により、さらに、最大約０．０５％Ｃａ、最大約０．０５％Ｓｒ、および／または最大約０．００４％Ｂｅを含んでいてもよい。従来、ベリリウムの添加は、脱酸素剤／インゴットクラック抑制として役立ち、本発明による合金製品に使用されていてもよい。しかし、環境、健康および安全上、本発明の好ましい実施形態において、実質的にＢｅを含まない。わずかな量のＣａおよびＳｒ単独、または組み合わせが、合金製品に、Ｂｅと同じ目的で添加されうる。Ｃａの好ましい添加は、約１０〜１００ｐｐｍの範囲である。
【００４４】
実施形態において、７０００−シリーズアルミニウム合金は、０．２５％未満のＣｕを含有し、アルミニウム協会によって定義される、以下の７０００−シリーズアルミニウム合金の一つである。７００３、７００４、７２０４、７００５、７１０８、７１０８Ａ、７０１５、７０１７、７０１８、７０１９、７０１９Ａ、７０２０、７０２１、７０２４、７０２５、７０２８、７０３０、７０３１、７０３３、７０３５、７０３５Ａ、７０３９、７０４６、および７０４６Ａ。７０００−シリーズ合金は、Ｃｕを意図的に添加せず、溶体化熱処理温度は少なくとも３７０℃である。好ましい最低温度は４００℃であり、より好ましくは４３０℃であり、さらに好ましくは４５０℃であり、最も好ましくは４７０℃である。溶体化熱処理温度は５６０℃を超えない。好ましい最大温度は５４５℃であり、好ましくは５３０℃を超えない。
【００４５】
実施形態において、７０００−シリーズアルミニウム合金は、０．２５％以上のＣｕの含有を含み、アルミニウム協会によって定義される以下の７０００−シリーズアルミニウム合金の一つである。７００９、７０１０、７０１２、７０１４、７０１６、７１１６、７０２２、７１２２、７０２３、７０２６、７０２９、７１２９、７２２９、７０３２、７０３３、７０３４、７０３６、７１３６、７０３７、７０４０、７１４０、７０４１、７０４９、７０４９Ａ、７１４９、７２４９、７３４９、７４４９、７０５０、７０５０Ａ、７１５０、７２５０、７０５５、７１５５、７２５５、７０５６、７０６０、７０６４、７０６５、７０６８、７１６８、７０７５、７１７５、７４７５、７０７６、７１７８、７２７８、７２７８Ａ、７０８１、７１８１、７０８５、７１８５、７０９０、７０９３、７０９５および７０９９。７０００−シリーズ合金は、Ｃｕを意図的に添加せず、溶体化熱処理温度は少なくとも４００℃である。好ましい最低温度は４５０℃であり、より好ましくは４６０℃、最も好ましくは４７０℃である。溶体化熱処理温度は５６０℃を超えるべきではない。好ましい最大温度は５３０℃であり、より好ましくは５２０℃を超えない。
【００４６】
本発明により製造されたシート製品が自動車用途で使用されうる例として、密閉パネル（例えば、ボンネット、フェンダー、ドア、屋根およびトランクリッド等）、ハンドル、トンネル（ｔｕｎｎｅｌ）、隔壁、フットウェル、および限界強度用途、ホワイトボディ（例えば、Ａ−、Ｂ−、およびＣ−ピラー、強化材）用途、自動車耐破損性または他のエネルギー吸収用途等である。これらの用途のいくつかにおいて、製品は部品のダウンゲージや軽量化がされていてもよい。
【００４７】
鉄道車両の製造において、アルミニウムシートは運転室の内装、ドア系統、エンターエンド（ｅｎｔｅｒ  ｅｎｄ）の外装およびインターエンドキャノピー（ｉｎｔｅｒ  ｅｎｄ  ｃａｎｏｐｉｅｓ）等を製造するために使用される。
【００４８】
シート製品は、成形された３次元建築パネルを製造することにも使用されうる。
【００４９】
シート製品は、例えば、ジェット機のノーズコーン、風力タービンのナセル、エンジンナセルの外装、リップの外装、翼端、ウィングレット、および吸音パネルの製造に使用されうる。
【００５０】
以下、添付の図面を参照して本発明を説明する。
【図面の簡単な説明】
【００５１】
【図１】図１は使用される方法および装置の模式図である。
【図２】図２Ａおよび２Ｂは、最新技術によるそして本発明による連続熱処理炉中を通して進行するアルミニウムシートの時間の関数としての温度プロフィールの模式図である。
【図３】図３は、シート厚の関数としての必要な最低限の昇温速度と、好ましい実施形態の模式図である。
【００５２】
図１は、本発明による方法および装置の模式図を提供する。連続熱処理炉（１）は、その長さの方向に移動中の非コイル状の熱処理アルミニウムシート（２）を輸送および熱処理するように配置される。このアルミニウムシートはコイル（８）から巻き出されている。これは、入口部分（４）および出口部分（５）を有する連続熱処理炉（３）を通して移動する。出口部分（５）を出る際に、移動中のアルミニウムシートは、冷却部（６）内で約１００℃未満に、例えば、およそ室温に急速に冷却される。工業用連続熱処理炉は実質的な設備投資になる。一度依頼すると、長さをより長くするなどの操作上の重要な変更は、工場の作業現場のレイアウト制約のために実現できないことが多い。
【００５３】
移動中または進行中のアルミニウムシートは、連続熱処理炉を通して、少なくとも約２０メートルの長さにわたって、好ましくは、少なくとも５５メートルにわたって、実質的に水平に移動する。炉の長さ全体にわたる熱風ノズル（図示せず）は、ストリップを加熱し、それをエアークッション上で浮いたままにする。従って、ストリップは浮動状態で進行している。このような炉は、対流浮動炉と呼ばれることもある。熱処理炉内での昇温での機械的接触を排除することにより、欠点のないストリップ表面に変わる。連続熱処理炉は設計をモジュール式にし得る。そういうものとして、炉は、上部および下部の空気流からなる空気チャネルを生成するためにタービン（図示せず）を使用するいくつかの加熱ゾーンを含んでなる。空気は、好ましくは、燃焼予熱空気で動作するバーナーによって加熱される。設定均熱温度の温度制御は＋／−３℃以上の制御精度で行われる。
【００５４】
移動中のシート（２）は、周囲温度で高いストリップ速度またはライン速度で入口部（４）に入り、連続熱処理炉を通して進行しながら、アルミニウム合金に応じて事前設定した溶体化熱処理温度（例えば、約５１０℃）に徐々に昇温される。従来の連続熱処理炉では、アルミニウムシートの平均昇温速度は、典型的には、約１ｍｍシート材料の場合、約１０〜１５℃／秒の範囲である。ストリップ速度に応じて、ストリップ温度は、炉長の後半まででのみまたは連続熱処理炉の終わり近くでさえ実際の事前設定溶体化熱処理温度に到達してもよく、実際には、その溶体化熱処理温度で非常に短時間、例えば、数秒間、均熱を受け、その後、移動中のシートは出口部（５）で熱処理炉から離れ、冷却部（６）内で直ちに焼入れされる。これはまた図２Ａに概略的に示されており、この図では、移動中のアルミニウムシートは、室温（ＲＴ）から溶体化熱処理温度（ＴＳＥＴ）に徐々に昇温され、設定溶体化熱処理温度または設定均熱温度で数秒間（ｔＳＯＡＫ）均熱される。均熱時間（ｔＳＯＡＫ）は、設定溶体化熱処理温度または設定均熱温度（ＴＳＯＡＫ）±５℃で費やされた時間で定義される。
【００５５】
アルミニウム合金組成またはシート厚に応じて、機械的性質の所望のバランスを達成するためには、事前設定した溶体化熱処理温度でのより長い均熱時間が非常に望ましい場合があるが、多くの７０００−シリーズの合金では、熱処理炉の規定寸法から、より低いストリップ速度でしかこれを達成することができず、これにより、ストリップ速度またはライン速度を、例えば、約４０ｍ／分から約２０または２５ｍ／分に減速しなければならない場合、経済的魅力があるものには遠く及ばなくなる。
【００５６】
本発明によれば、特性とプロセスの経済性とのこのバランスは、熱処理炉の入口部（４）の直前または入口部（４）の地点で予熱装置を実施することによって改善されている。
予熱装置（７）は、少なくともＹ＝−３１．ｌｎ（Ｘ）＋５０（式中、Ｙは℃／秒の冷却速度であり、Ｘはｍｍによるシート厚である）のシート厚の関数としての昇温速度の式によって定義される非常に速い昇温速度を可能にするように配置され、好ましいより高い昇温速度を有し、これは、例えば、米国特許第５，７３９，５０６号（Ａｊａｘ  Ｍａｇｎｅｔｈｅｒｍｉｃ）に開示されているように、例えば、トランスバース方式の誘導加熱装置によって達成することができる。予熱装置（７）でのアルミニウムシートの予熱は、移動中のストリップの温度のオーバーシュート、それによる、アルミニウム合金中の微細構造成分の局所融解のために関連工学的特性に悪影響を与えることを避けるために安全域を守ることが望ましい。好ましくは、予熱は、アルミニウム合金シート材料の熱処理を行うべき事前設定した溶体化熱処理温度または均熱温度より約５℃〜１００℃、より好ましくは約５℃〜７５℃低い温度で行われる。従って、例えば、事前設定した溶体化熱処理温度が５１０℃である場合、移動中のアルミニウムシートは約４８０℃に予熱する。移動中のシートのさらなる昇温は連続熱処理炉において対流加熱によって行われる。これはまた図２Ｂに概略的に示されており、この図では、移動中のアルミニウムシートは、室温（ＲＴ）から予熱温度（ＴＰＲＥ）に急速に予熱され、その後、設定溶体化熱処理温度（ＴＳＥＴ）にさらに加熱される。ＲＴからＴＰＲＥへの昇温速度は、実際には、必ずしも線形ではなく、そのため、ＴＰＲＥからＲＴを引いた温度差をＴＰＲＥに達するのに要する時間で割った平均昇温速度を使用している。従って、例えば、１ｍｍシート材料の場合、２５℃の室温から約５秒で約４８０℃のＴＰＲＥに到達するとき、平均昇温速度は約９１℃／秒である。これは、急速な予熱が適用されない状況と比較して、ほぼ同じストリップ速度を維持しながら、設定溶体化熱処理温度で著しく長い均熱時間を可能にする。また、これは、最先端状況と比較して、ほぼ同じ均熱時間（ｔＳＯＡＫ）を有しながら、著しく増加したライン速度を可能にする。従って、所与の連続焼鈍炉では、特定の７０００−シリーズの合金に応じて、プロセスの経済性とシート特性との改善されたバランスに到達するようにライン速度と組み合わせて均熱時間を最適化する上で、著しく高い適応性がある。
【００５７】
本発明による方法および対応する装置の使用によって、より厚いゲージのシート材料も相対的に高いストリップ速度で処理することができる。例えば、１ｍｍシート材料を最大約７０ｍ／分のライン速度で処理することができる場合、同じ合金の２ｍｍシート材料は、対流炉で加熱した場合には昇温時間が著しく長いため、最大約３５ｍ／分のライン速度でしか処理することができない。シート材料が非常に急速に約４８０℃に予熱され、溶体化熱処理温度が約５１０℃である本発明による方法および装置の場合、２ｍｍシート材料は、１ｍｍシート材料とほぼ同じｔＳＯＡＫを有しながら、範囲約５５〜６５ｍ／分の著しく高いライン速度で連続的に熱処理することができる。
【００５８】
図３は、シート厚の関数としての必要な最低限の平均昇温速度（ライン１）と、本発明による方法ならびに装置およびキットオブパーツについての好ましい実施形態（ライン２〜４）の模式図である。０．３〜４．５ｍｍの好ましいゲージ範囲のシートゲージについての関係を示している。ライン１〜４については、次の自然対数式が適用される。
ライン１：Ｙ＝−３１．ｌｎ（Ｘ）＋５０
ライン２：Ｙ＝−５０．ｌｎ（Ｘ）＋８０
ライン３：Ｙ＝−６２．ｌｎ（Ｘ）＋１００
ライン４：Ｙ＝−９３．ｌｎ（Ｘ）＋１５０
式中、Ｙは℃／秒の平均昇温速度を表し、Ｘはｍｍによるシート厚を表す。
【図１】
0006408154.tif 000002
【図２Ａ】
0006408154.tif 000003
【図２Ｂ】
0006408154.tif 000004
【図３】
0006408154.tif 000005